우선 , 25 g 의 축합물 1 에 광 양 이온 중합 개시제 로서 방향 족 술포 늄 염 ( 상품명 : 아 데카 옵 토마 SP - 150 , 가부 시 키가 이 샤아 데카 제조 ) 을 메탄올 로 10 질량 % 으로 희석 한 것 을 0 . 7 g 첨가 하 였 다 . 또한 , 이것 에 에탄올 과 2 - 부탄올 의 혼합액 ( 에탄올 : 2 - 부탄올 = 1 : 1 ( 질량비 ) ) 을 첨가 하 여 이론 고형분 을 7 . 0 질량 % 로 희석 하 였 다 . 이 액체 를 두께 가 100 ㎛ 인 알루미늄 제 시트 의 탈지 한 표면 에 상기 축합물 1 의 희석 액 을 스핀 코트 법 으로 도포 하 였 다 . 스핀 코트 장치 로서 는 1 H - D 7 [ 미카사 ( 주 ) ] 을 이용 하 였 다 . 스핀 코트 의 조건 으로서 는 회전수 를 300 rpm , 회전 시간 을 2 초간 으로 하 였 다 .